(57)【特許請求の範囲】
【請求項１】
《Ｉ》  ステレオリソグラフィ用の液体光硬化性樹脂組成物であって、
（ｉ）ラジカル重合性のモノマー、オリゴマー、プレポリマーおよびこれらの混合物から選択されるラジカル重合性有機化合物（Ａ）を、当該液体光硬化性樹脂組成物の総重量を基準にして９０〜９９．９重量％の割合で含有し；
（ii）感光性ラジカル重合開始剤（Ｂ）を、当該液体光硬化性樹脂組成物の総重量を基準にして０．１〜１０重量％の割合で含有し；
《II》  ラジカル重合性有機化合物（Ａ）として、下記の一般式（Ｉ）：
【化１】
0006423960.tif 000005
（式中、
Ｚは、アダマンタン、２，４−ジニトロフェニルまたはシクロデキストリンに基づくキャッピング基であり；
点線は、ポリエチレングリコール（ＰＥＧ）、ポリプロピレングリコール（ＰＰＧ）、ポリエチレングリコール−ポリプロピレングリコール（ＰＥＧ−ＰＰＧ）ブロックコポリマーおよびポリジメチルシロキサン（ＰＤＭＳ）からなる群より選択されるポリマー鎖であり、当該ポリマー鎖上にシクロデキストリン環（単一または複数）が滑り込み；
ｍは整数で、シクロデキストリン環中のブドウ糖ユニットの数を表し；
ｎは整数で、シクロデキストリン環の数を表し；
Ｘは、独立にＨまたはラジカル重合性基であって、少なくとも１つのＸがラジカル重合性基である）
を有するポリロタキサン化合物を、ラジカル重合性有機化合物（Ａ）の重量を基準にして、０．５〜２０重量％の割合で含有し；且つ、
《III》  ラジカル重合性有機化合物（Ａ）として、
（ｉ）１モルの有機ジイソシアネート化合物と、２モルのヒドロキシアルキル（メタ）アクリレートとの反応により得られる、次の一般式（Ａ−１ａ）：
Ｄ−｛ＮＨ−ＣＯ−Ｏ−Ｒ2−Ｏ−ＣＯ−Ｃ(Ｒ1)＝ＣＨ2｝2    （Ａ−１ａ）
（式中、Ｒ1は水素原子またはメチル基であり、Ｒ2はアルキレン基であり、Ｄは有機ジイソシアネート化合物残基である）
で表されるウレタン系ジ（メタ）アクリレート化合物（Ａ−１ａ）；および／または
（ii）１モルのジエポキシ化合物と、２モルの（メタ）アクリル酸との反応により得られる、次の一般式（Ａ−１ｂ）：
Ｅ−｛Ｃ(Ｈ)(ＯＨ)−ＣＨ2−Ｏ−ＣＯ−Ｃ(Ｒ3)＝ＣＨ2｝2    （Ａ−１ｂ）
（式中、Ｒ3は水素原子またはメチル基であり、Ｅはジエポキシ化合物残基である）
で表されるジ（メタ）アクリレート化合物（Ａ−１ｂ）を、
ラジカル重合性有機化合物（Ａ）の重量を基準にして、５〜９５重量％の割合で更に含有する；
ことを特徴とする、ステレオリソグラフィ用の液体光硬化性樹脂組成物。
【請求項２】
上記の一般式（Ｉ）で表されるポリロタキサン化合物において、ｍが６、７または８であり、Ｘがラジカル重合性基である場合に当該Ｘがメタクリロイル含有基またはアクリロイル含有基である、請求項１に記載のステレオリソグラフィ用の液体光硬化性樹脂組成物。
【請求項３】
上記の一般式（Ｉ）で表されるポリロタキサン化合物において、Ｘがラジカル重合性基である場合に当該Ｘがスペーサーユニットによりシクロデキストリン環に結合されたメタクリロイル含有基またはアクリロイル含有基である、請求項１または２に記載のステレオリソグラフィ用の液体光硬化性樹脂組成物。
【請求項４】
上記の一般式（Ｉ）で表されるポリロタキサン化合物において、Ｘがラジカル重合性基である場合に当該Ｘが式：−［（Ｃ＝Ｏ）（ＣＨ2）5Ｏ−］p−ＣＯＮＨ（ＣＨ2）2ＣＯ2Ｃ（Ｒ1）＝ＣＨ2または式：−ＣＨ2ＣＨＭｅＯ−［（Ｃ＝Ｏ）（ＣＨ2）5Ｏ−］q−ＣＯＮＨ（ＣＨ2）2ＣＯ2Ｃ（Ｒ1）＝ＣＨ2で表される基（前記式中、Ｒ1は水素原子またはメチル基であり、ｐおよびｑは、反復単位の数を示す整数である）である、請求項１〜３のいずれか１項に記載のステレオリソグラフィ用の液体光硬化性樹脂組成物。
【請求項５】
上記の一般式（Ｉ）で表されるポリロタキサン化合物において、点線で表されるポリマー鎖がポリエチレングリコールであり、シクロデキストリン環がαーシクロデキストリン環であり、キャッピング基Ｚが−ＮＨ−アダマンタンである、請求項１〜４のいずれか１項に記載のステレオリソグラフィ用の液体光硬化性樹脂組成物。
【請求項６】
ラジカル重合性有機化合物（Ａ）として、メタクリル酸エステル、アクリル酸エステル、ポリエステルメタクリレート、ポリエステルアクリレート、アルコールのポリエーテルメタクリレートおよびアルコールのポリエーテルアクリレートから選ばれる少なくとも１種の粘度を下げる（メタ）アクリレート化合物（Ａ−２）をさらに含有する、請求項１〜５のいずれか１項に記載のステレオリソグラフィ用の液体光硬化性樹脂組成物。
【請求項７】
請求項１〜６のいずれか１項に記載の液体光硬化性樹脂組成物１００重量部に対して、フィラー（Ｃ）を１０〜２５０重量部の割合で配合したステレオリソグラフィ用の液体光硬化性樹脂組成物。
【請求項８】
フィラー（Ｃ）が、シリカ粉末、アルミナ粉末、ジルコニア粉末、ガラス粉末、前記粉末をカップリング剤で処理することにより調製された粉末、およびこれらの混合物から選ばれる、請求項７に記載のステレオリソグラフィ用の液体光硬化性樹脂組成物。
【請求項９】
ＩＳＯ２５５５の方法に準拠して、単一円筒型粘度計を使って２５℃で測定した粘度が２０，０００ｍＰａ・ｓ以下である請求項１〜８のいずれか１項に記載のステレオリソグラフィ用の液体光硬化性樹脂組成物。
【請求項１０】
人工歯の製造用である、請求項１〜９のいずれか１項に記載のステレオリソグラフィ用の液体光硬化性樹脂組成物。
【請求項１１】
請求項１〜１０のいずれか１項に記載のステレオリソグラフィ用の液体光硬化性樹脂組成物を使用してステレオリソグラフィを行って３次元物体を製造する方法。
【請求項１２】
（ａ）請求項１〜１０のいずれか１項に記載のステレオリソグラフィ用の液体光硬化性樹脂組成物を光透過性底面を有する造形容器中に収容し、前記造形容器中の液体光硬化性樹脂組成物に対して、３次元ＣＡＤデータに基づく１層毎のスライスデータに従って前記造形容器の光透過性底面を通して所定の造形パターンで光を照射して、１層用の所定の造形パターンを有する硬化樹脂層を形成するステップ；
（ｂ）ステップ（ａ）中に形成された１層用の前記硬化樹脂層を持ち上げ、それにより、前記硬化樹脂層の下面と前記造形容器の底面との間の空隙中に前記液体光硬化性樹脂組成物を流入させ、前記硬化樹脂層の下面と前記造形容器の底面との間の前記光硬化性樹脂組成物に対して、前記造形容器の光透過性底面を通して所定の造形パターンで、３次元ＣＡＤデータに基づく１層毎のスライスデータに従って光を照射して、１層用の所定の造形パターンを有するさらなる硬化樹脂層を形成するステップ；および、
（ｃ）所望の３次元物体が得られるまで、ステップ（ｂ）の操作を反復するステップ；を有する、請求項１１に記載の方法。
【請求項１３】
前記３次元ＣＡＤデータが、コンピュータ断層撮影デバイス（ＣＴデバイス）、磁気共鳴画像デバイス（ＭＲＩ）、コンピュータＸ線撮影デバイス（ＣＲデバイス）または口腔内３Ｄスキャナーを使って得られるデータである、請求項１２に記載の方法。
【請求項１４】
３次元物体が人工歯である、請求項１１〜１３のいずれか１項に記載の方法。
【請求項１５】
請求項１〜１０のいずれか１項に記載の液体光硬化性樹脂組成物の光硬化物よりなる３次元物体。
【請求項１６】
人工歯である請求項１５に記載の３次元物体。
【発明の詳細な説明】
【技術分野】
【０００１】
本発明は、特にステレオリソグラフィ用に開発された光硬化性樹脂組成物を使用したステレオリソグラフィによる製造方法、前記光硬化性樹脂組成物およびそれにより製造された３次元物体に関する。より具体的には、本発明は、低体積収縮による優れた寸法精度を有し、加えて、高靱性高弾性および優れた機械的性質をさらに有する３次元物体を得ることができるステレオリソグラフィ用の光硬化性樹脂組成物、それにより製造された３次元物体および前記光硬化性樹脂組成物を使った前記物体の製造方法に関する。
【背景技術】
【０００２】
現状技術
光硬化性液体樹脂組成物は通常、コーティング材料、フォトレジストおよび歯科用材料として幅広く使用されている。近年、極めて正確な３次元物体を形成できる能力を有するという理由で、光硬化性樹脂組成物およびレーザービームなどの光源を使った３次元ＣＡＤデータに基づく積層造形方法が注目を集めいている。
【０００３】
ステレオリソグラフィ技術では、制御された量の光エネルギーを光硬化性液体樹脂に供給することによる薄層を硬化するステップ、光硬化性液体樹脂をその硬化薄層上に供給するステップおよび制御された量の光エネルギーを光硬化性液体樹脂中に供給することにより別の薄層を硬化するステップを繰り返すことにより３次元物体を製造する方法が、特許文献１により開示され、その基本的な実施方法が特許文献２により提案されている。それ以降、ステレオリソグラフィ技術に関する多くの提案がなされてきた。
【０００４】
典型的な３次元物体の製造方法として、上方から造形容器中に収容された光硬化性液体組成物の液面上へのコンピュータ制御ＵＶレーザービームによる選択的照射を行って所望の厚さの硬化樹脂層を順次形成する積層操作を反復することによる３次元物体の製造方法が広く知られており、一般的に用いられている。本方法は、近年、極めて大きな注目を集めている。理由は、この方法により、たとえ物体の形状がかなり複雑な場合でも、目的の３次元物体を容易に、しかも、比較的短時間で得ることができるためである。一方、本発明者らは、硬化樹脂層を形成するために、造形容器の光透過性底面を通して直線的に移動する線描画システムを使ってスポット形状に変換した光を照射する液体歯科用光硬化性樹脂組成物、または特許文献３に記載のように造形容器の光透過性底面を通る複数の顕微光学的シャッターを配列させることにより形成された面状描画マスクを通過させた光を平面状に照射した液体歯科用光硬化性樹脂組成物を層毎に硬化して人工歯を得ることを提案した。コーティング材料、フォトレジストおよび歯科用材料のための光硬化性樹脂組成物として、光重合開始剤を、不飽和ポリエステル、エポキシ（メタ）アクリレート化合物、ウレタン（メタ）アクリレート化合物、（メタ）アクリレート化合物などの硬化性樹脂材料に加えることにより得られる材料が広く使われている。
【０００５】
さらに、ステレオリソグラフィのための光硬化性樹脂組成物として、光重合開始剤を、エポキシ（メタ）アクリレート化合物、ウレタン（メタ）アクリレート化合物、（メタ）アクリレート化合物、オリゴエステル（メタ）アクリレート化合物、エポキシ化合物のうちの１種または２種またはそれ以上からなる硬化性樹脂材料の混合物に加えることにより得られる材料が広く使われている。
【０００６】
特許文献４、特許文献５および特許文献６は、歯モデルおよび人工歯の製造について記載している。
【０００７】
取り扱い、造形速度および造形物精度の観点から、ステレオリソグラフィ用の光硬化性樹脂化合物は、硬化後に低収縮および良好な機械的特性を与える低粘度液体である必要がある。近年、３次元積層造形法（３Ｄプリンター）ブームに伴い、３次元物体に対する使用および需要が劇的に拡大している。そのため、高靱性および高弾性を有する３次元物体が機能性部品のために必要とされ、また、その目的のために種々の方策が実施されている。
【０００８】
発明者らは、特許文献３で、人工歯の製造に好適な液体光硬化性樹脂組成物を提案している。好ましい実施形態では、ラジカル重合性有機化合物からから本質的に成る光硬化性樹脂組成物の少なくとも一部として、組成物は、１モルの有機ジイソシアネート化合物と、２モルのヒドロキシアルキル（メタ）アクリレートとの反応により得られる、次の一般式（Ａ−１ａ）：
Ｄ−｛ＮＨ−ＣＯ−Ｏ−Ｒ２−Ｏ−ＣＯ−Ｃ（Ｒ１）＝ＣＨ２｝２        （Ａ−１ａ）
（式中、Ｒ１は水素原子またはメチル基であり、Ｒ２はアルキレン基であり、Ｄは有機ジイソシアネート化合物残基である）で表される少なくとも１種のウレタン系ジ（メタ）アクリレート化合物（Ａ−１ａ）；および１モルのジエポキシ化合物と、２モルの（メタ）アクリル酸との反応により得られる、次の一般式（Ａ−１ｂ）：
Ｅ−｛Ｃ（Ｈ）（ＯＨ）−ＣＨ２−Ｏ−ＣＯ−Ｃ（Ｒ３）＝ＣＨ２｝２        （Ａ−１ｂ）
（式中、Ｒ３は水素原子またはメチル基であり、Ｅはジエポキシ化合物残基である）で表されるジ（メタ）アクリレート化合物（Ａ−１ｂ）を含む。
【０００９】
提案された人工歯の耐久性をさらに改善するために、高靱性を材料に付与して、装着中に不注意な力が加えられた場合にも破壊を回避することが必要である。
【００１０】
ステレオリソグラフィによって作製される、高靱性、高弾性率を有する３次元物体の製造のために、ゴムポリマー粒子を含む光硬化性樹脂を使って３次元物体を作成する方法が知られている（特許文献７、特許文献８）。しかし、この方法は、光硬化性樹脂中でゴムポリマー粒子と配合されるために、樹脂組成物の粘度が高くなり、モデル化精度および取り扱い性が低下するという欠点がある。また、高靱性を得るおよび引張伸びを改善するための、カプロラクトンユニットを含むウレタンアクリレート組成物が知られている（特許文献９）。しかし、引張伸びのみがある程度改善されるが、機械的強度と靱性のバランスが十分であるとはいえない。
【００１１】
人工歯の性能改善はまた、ステレオリソグラフィにより作製された３次元物体の性能改善を意味し、また、立体的に成形された３次元物体が、プロトタイプまたは最終製品として十分な能力を備えることを意味する。
【先行技術文献】
【特許文献】
【００１２】
【特許文献１】特開昭５６−１４４４７８号広報
【特許文献２】特開昭６０−２４７５１５号広報
【特許文献３】特開２０１５−０４３７９３号広報
【特許文献４】特開２０１１−０８５６１４号広報
【特許文献５】米国特許出願公開第２００８／０３０６７０９号明細書
【特許文献６】米国特許出願公開第２００９／０２２０９１６号明細書
【特許文献７】特開２０００−３０２９６４号広報
【特許文献８】特開２０００−３５１９０７号広報
【特許文献９】特開昭６１−１８５５２２号広報
【発明の概要】
【発明が解決しようとする課題】
【００１３】
本発明の目的は、３次元物体、特に、人工歯の製造方法、およびこの方法で用いられる光硬化性樹脂組成物を提供することである。該光硬化性樹脂組成物を用いることにより、短時間で、低体積収縮で優れた寸法精度を有し、加えて、高靱性、高弾性および優れた機械的性質をさらに有する３次元物体を得ることができる。
【００１４】
本発明の別の目的は、前記樹脂組成物を使って作製されるおよび／またはステレオリソグラフィ方法により得られる、優れた強度および靱性を有する人工歯を提供することである。
【課題を解決するための手段】
【００１５】
本発明者らは、上記目的を達成するように鋭意検討を行った。その結果、請求項１で示すようにその他のラジカル重合性化合物および光重合開始剤と組み合わせた光硬化性基、好ましくはメタクリロイル基を有するポリロタキサン化合物が、優れた取り扱い性を有する低粘度を示し、また、この光硬化性樹脂組成物を光照射により短時間で硬化することができることから、上記目的を達成するために極めて効果的であり、特にステレオリソグラフィプロセスに好適なことを見出した。
【００１６】
ステレオリソグラフィにこの光硬化性樹脂組成物を使用することにより、優れた寸法精度および低体積収縮を有し、加えて、高靱性、高弾性および優れた機械的性質をさらに有する３次元物体が得られるということが明らかになった。さらに、この光硬化性樹脂組成物をステレオリソグラフィに用いて人工歯を製造することにより、良好な耐久性、優れた寸法精度、高い機械的強度、高靱性および優れた審美性を得ることができるということが明らかになった。
【００１７】
近年注目を集めている超分子化合物であるポリロタキサンは、多くのナノサイズ環、例えば、シクロデキストリンが、ポリエチレングリコール鎖などの線形ポリマーに侵入した分子である。一般に、いくつかのシクロデキストリン環が、ポリエチレングリコール（ＰＥＧ）鎖上に滑り込んでいる。該ポリエチレングリコール（ＰＥＧ）鎖はアダマンタンアミン残基などの嵩高い基によりキャッピングされ、その環の滑落を防いでいる。ポリロタキサンは、Ｓｏｆｔ  Ｍａｔｔｅｒ  ２００７，２，１４５６−１４７３で、Ｊ．Ａｒａｋｉ，Ｋ．Ｉｔｏらにより徹底的に調査されている。このポリロタキサンをその他のポリマー材料に付加することにより、「移動可能な架橋ポイント」が材料中に現れる。応力が加わると最適な位置にこの移動可能な架橋ポイントは、強化作用、高膨潤指数および高膨張率、などの効果を材料にもたらすといわれている。ポリロタキサン製造の出発材料は、主にポリエチレングリコール（ＰＥＧ）およびシクロオリゴ糖のα−シクロデキストリンであり、両方とも、高い生物学的安全性を有し、ポリロタキサンは医療用途で開発が進められている。
【００１８】
さらに、国際公開第２００５／０９５４９３号では、架橋性ポリマーとして、ポリロタキサンおよびケイ皮酸、クマリン、カルコン、アントラセン、スチリルピリジン、スチリルピリジニウム塩、スチリルキノリウム塩などの他の光架橋基を含む架橋ポリロタキサン組成物が開示されている。この国際公開特許には、水性ゲルなどの生成が提案され、その技術的範囲は、本発明によるステレオリソグラフィ用の光硬化性組成物とは極めて異なる。また、国際公開第２０１１／１０５５３２号および特開２０１１−０４６９１７号には、アクリロイル基、スチリル基、ビニルエーテル基、マレイミド基を含む架橋ポリロタキサン組成物が開示されている。これらの架橋基は、高分子反応によりポリロタキサン中に導入される。特に、アクリロイル基の導入により得られたポリロタキサンが記載されている。前記特許文献では、光架橋性ポリマー化合物および光重合開始剤から構成されている。この光架橋性ポリロタキサン化合物を使って引っ掻き傷による損傷を改善する方法が記載されているが、このような光硬化性組成物のステレオリソグラフィへの適応に関する技術的開示については何ら言及がない。さらに、本発明の主目的であるステレオリソグラフィに好適な光架橋性アクリレートモノマーを含む光硬化性樹脂組成物の記載がなく、また、積層造形法を用いたときの光硬化性特性についての記載がない。
【００１９】
本発明では、別のラジカル重合性化合物に対する光反応性基として、例えば、（メタ）アクリロイル基で変性した特定の割合のポリロタキサン化合物を加えることにより、光硬化性組成物としての元の性能を損なうことなく、硬化材料の機械的性質、すなわち、造形物の性能を劇的に改善することが可能である。
【００２０】
したがって、第１の態様は、本発明は、ステレオリソグラフィによる３次元物体、特に、人工歯の製造方法に関し、液体光硬化性樹脂組成物が光により硬化され、前記光硬化性樹脂組成物は、
（ｉ）光硬化性樹脂組成物の総重量を基準にして、ラジカル重合性モノマー、オリゴマー、プレポリマーおよびこれらの混合物から選択される、９０〜９９．９重量％のラジカル重合性有機化合物（Ａ）、
（ｉｉ）光硬化性樹脂組成物の総重量を基準にして、０．１〜１０重量％の感光性ラジカル重合開始剤（Ｂ）を含み、
前記ラジカル重合性有機化合物（Ａ）は、ラジカル重合性有機化合物（Ａ）の重量を基準にして、０．５〜２０重量％の、次の一般式（Ｉ）：
【００２１】
【化１】
0006423960.tif 000002
（式中、
Ｚは、好ましくはアダマンタンおよびその誘導体、２，４−ジニトロフェニル、またはシクロデキストリンおよびその誘導体から選択される嵩高いキャッピング基であり；
点線は、ポリエチレングリコール（ＰＥＧ）、ポリプロピレングリコール（ＰＰＧ）、ポリエチレングリコール−ポリプロピレングリコール（ＰＥＧ−ＰＰＧ）ブロックコポリマーまたはポリジメチルシロキサン（ＰＤＭＳ）からなる群より選択されるポリマー鎖であり、該ポリマー鎖上にシクロデキストリン環（単一または複数）が滑り込み；
ｍは整数で、シクロデキストリン環中のブドウ糖ユニットの数を独立に表し、好ましくはｍ＝６、７または８であり；
ｎは整数で、シクロデキストリン環の数を表し；
Ｘは、独立にＨ、またはメタクリロイル含有基またはアクリロイル含有基などのラジカル重合性基であり、ただし、少なくとも１つのＸはラジカル重合性基であるものとする）を有するポリロタキサン化合物を含む。
【００２２】
本発明による方法は、上記で考察したように、改善された光硬化性樹脂組成物のために、優れた特性を有する３次元物体の製造を可能とする。実際に、本発明の別の態様は、ステレオリソグラフィ用の液体光硬化性樹脂組成物であって、
（ｉ）光硬化性樹脂組成物の総重量を基準にして、ラジカル重合性モノマー、オリゴマー、プレポリマーおよびこれらの混合物から選択される、９０〜９９．９重量％のラジカル重合性有機化合物（Ａ）、
（ｉｉ）光硬化性樹脂組成物の総重量を基準にして、０．１〜１０重量％の感光性ラジカル重合開始剤（Ｂ）を含み、
前記ラジカル重合性有機化合物（Ａ）は、ラジカル重合性有機化合物（Ａ）の重量を基準にして、０．５〜２０重量％の、次の一般式（Ｉ）：
【００２３】
【化２】
0006423960.tif 000003
（式中、
Ｚは、好ましくはアダマンタンおよびその誘導体、２，４−ジニトロフェニル、またはシクロデキストリンおよびその誘導体から選択される嵩高いキャッピング基であり；
点線は、ポリエチレングリコール（ＰＥＧ）、ポリプロピレングリコール（ＰＰＧ）、ポリエチレングリコール−ポリプロピレングリコール（ＰＥＧ−ＰＰＧ）ブロックコポリマーまたはポリジメチルシロキサン（ＰＤＭＳ）からなる群より選択されるポリマー鎖であり、該ポリマー鎖上にシクロデキストリン環（単一または複数）が滑り込み；
ｍは整数で、シクロデキストリン環中のブドウ糖ユニットの数を独立に表し、好ましくはｍ＝６、７または８であり；
ｎは整数で、シクロデキストリン環の数を表し；
Ｘは、独立にＨ、またはメタクリロイル含有基またはアクリロイル含有基などのラジカル重合性基であり、ただし、少なくとも１つのＸはラジカル重合性基であるものとする）を有するポリロタキサン化合物を含む。
【００２４】
ポリマー鎖がポリエチレングリコールである場合には、α−シクロデキストリン（ｍ＝６）が好ましく、ポリマー鎖がポリプロピレングリコールの場合には、β−シクロデキストリン（ｍ＝７）が好ましく、さらにポリマー鎖がポリジメチルシロキサンの場合には、γ−シクロデキストリン（ｍ＝８）が好ましい。シクロデキストリン環の数は、重要性は小さいが、好ましい値は、ｎ＝３０〜１００である。
【００２５】
本発明による光硬化性樹脂組成物中の感光性ラジカル重合開始剤（Ｂ）として、光を照射して、ラジカル重合性有機化合物（Ａ）のラジカル重合を開始できる任意の重合開始剤を使用可能である
【００２６】
本発明で使用可能な感光性ラジカル重合開始剤（Ｂ）の具体例としては、ベンゾインエチルエーテル、ベンゾインイソプロピルエーテル、およびベンゾインフェニルエーテルなどのベンゾインエーテル化合物；アセトフェノン、２，２−ジメトキシアセトフェノンおよび１，１−ジクロロアセトフェノンなどのアセトフェノン化合物；ベンジルジメチルケタールおよびベンジルジエチルケタールなどのベンジルケタール化合物；２−メチルアントラキノン，２−エチルアルキルアントラキノン，２−ｔｅｒｔｉａｒｙ−ブチルアントラキノン、１−クロロアントラキノンおよび２−アミルアントラキノンなどのアントラキノン化合物；トリフェニルホスフィンなどのホスフィン化合物、２，４，６−トリメチルベンゾイルジフェニルホスフィンオキシドなどのベンゾイルホスフィンオキシド化合物（Ｉｒｇａｃｕｒｅ  ＴＰＯ）；ビス（２，４，６−トリメチルベンゾイル）フェニルホスフィンオキシド（Ｉｒｇａｃｕｒｅ８１９）などのビスアシルホスフィンオキシド；ベンゾフェノンおよび４，４’−ビス（Ｎ，Ｎ’−ジメチルアミノ）ベンゾフェノンなどのベンゾフェノン化合物；チオキサントンおよびキサントン；アクリジン誘導体；フェナジン誘導体；キノキサリン誘導体；１−フェニル−１，２−プロパンジオンおよび２−Ｏ−ベンゾイルオキシム；４−（２−ヒドロキシエトキシ）フェニル−（２−プロピル）ケトン（Ｉｒｇａｃｕｒｅ２９５９）；１−ヒドロキシシクロヘキシルフェニルケトン、２−ヒドロキシイソプロピルフェニルケトン、フェニル  １−ヒドロキシイソプロピルケトン、および４−イソプロピルフェニル  １−ヒドロキシイソプロピルケトンなどの１−アミノフェニルケトンまたは１−ヒドロキシフェニルケトン；などが挙げられるが、これらに限定されない。
【００２７】
本発明で使用される歯科用光硬化性樹脂組成物では、紫外線、近紫外線、および短波長可視光下で満足できる光硬化が可能であるという事実を考慮すると、前述の感光性ラジカル重合開始剤のうちで、トリメチルベンゾイルジフェニルホスフィン（Ｉｒｇａｃｕｒｅ  ＴＰＯ）およびビスアシルホスフィンオキシド（Ｉｒｇａｃｕｒｅ８１９）などのベンゾイルホスフィンオキシドを感光性ラジカル重合開始剤（Ｂ）として使用するのが好ましい。
【００２８】
本発明による樹脂組成物のさらなる実施形態および特性を以降で説明する。組成物は、全ての実施形態において本発明による方法で使用／硬化可能な本発明による樹脂組成物であるために、それらの実施形態は必要な変更を加えてステレオリソグラフィ方法に適用される。
【発明を実施するための形態】
【００２９】
請求項で定められるポリロタキサン化合物は、ラジカル重合性有機化合物（Ａ）の重量を基準にして、０．５〜２０重量％の比率で含まれる場合に、本発明の効果を示す。本発明の好適な実施例では、ポリロタキサン化合物は、１〜１５重量％の比率で含まれる。０．５重量％未満の場合には、ポリロタキサン化合物による高弾性および高靱性の利益を得ることができない。さらに、量が２０重量％より多い場合には、光硬化性樹脂組成物の粘度が極端に高くなり、本発明の目的に使用するのが不可能になる。
【００３０】
本発明の好ましい実施形態では、前記ラジカル重合性基は、スペーサーユニットにより前記シクロデキストリン環に結合されたメタクリロイルまたはアクリロイル含有ユニットにより構成される。欧州特許第１７３４０６６Ａ１号および国際公開第２０１１／１０５５３２Ａ１号は、このような変性ポリロタキサン化合物を得るための多くの可能な製造方法を提供している。例えば、ポリロタキサン化合物のラジカル重合性基は、前記シクロデキストリン環のヒドロキシル基に結合したスペーサー分子のヒドロキシル基と、ＣＨ２＝Ｃ（Ｒ１）ＣＯ２（ＣＨ２）２ＮＣＯ（式中、Ｒ１は水素原子またはメチル基である）とを反応させることにより得られるメタクリロイル含有基またはアクリロイル含有基とすることができ、スペーサーユニットは、−［（Ｃ＝Ｏ）（ＣＨ２）５Ｏ−］ｐ−Ｈ、またはＨ−［−Ｏ（ＣＨ２）５（Ｃ＝Ｏ）］ｑＯＣＨ（Ｍｅ）ＣＨ２（ｐとｑは整数で、反復単位の数を示す）から独立に選択される。好ましいスペーサーユニットは、カプロラクトン系である。特許文献の国際公開第２０１１／１０５５３２Ａ１号は、ポリロタキサン分子の（ヒドロキシプロピル）シクロデキストリン環のポリカプロラクトン変性およびポリカプロラクトン鎖への（メタ）アクリロイル基の導入ついて記載している。好ましくは、ラジカル重合性基は、−［（Ｃ＝Ｏ）（ＣＨ２）５Ｏ−］ｐ−ＣＯＮＨ（ＣＨ２）２ＣＯ２Ｃ（Ｒ１）＝ＣＨ２または−ＣＨ２ＣＨＭｅＯ−［（Ｃ＝Ｏ）（ＣＨ２）５Ｏ−］ｑ−ＣＯＮＨ（ＣＨ２）２ＣＯ２Ｃ（Ｒ１）＝ＣＨ２から独立に選択され、式中、Ｒ１は水素原子またはメチル基であり、ｐとｑは、反復単位の数を示す整数である。
【００３１】
ｐおよびｑに対する好ましい平均値は３〜４である。本発明の有利な実施形態では、シクロデキストリン環では、２つのヒドロキシル基は、光架橋性基で誘導体化され、特に、−［（Ｃ＝Ｏ）（ＣＨ２）５Ｏ−］ｐ−ＣＯＮＨ（ＣＨ２）２ＣＯ２Ｃ（Ｒ１）＝ＣＨ２基および−ＣＨ２ＣＨＭｅＯ−［（Ｃ＝Ｏ）（ＣＨ２）５Ｏ−］ｑ−ＣＯＮＨ（ＣＨ２）２ＣＯ２Ｃ（Ｒ１）＝ＣＨ２基を有する。
【００３２】
好ましくは、前記光硬化性樹脂組成物の粘度は、ＩＳＯ２５５５の方法に準拠して、単一円筒型粘度計を使って２５℃で測定して、２０，０００ｍＰａ・ｓ以下、より好ましくは１５，０００ｍＰａ・ｓ以下、およびさらにより好ましくは１０，０００ｍＰａ・ｓ以下である。粘度が低いことは、ステレオリソグラフィプロセスの、取り扱い性、造形速度および造形物精度の観点から良好な結果を与える。歯科用光硬化性樹脂組成物の粘度は、ラジカル重合性有機化合物（Ａ）の種類および組み合わせ、可能なフィラー（Ｃ）の種類および平均粒径、ラジカル重合性有機化合物（Ａ）とフィラー（Ｃ）の混合比率などを選択することにより制御できる。
【００３３】
別の好適な本発明の実施形態では、前記ラジカル重合性有機化合物（Ａ）は、
（ｉ）１モルの有機ジイソシアネート化合物と、２モルのヒドロキシアルキル（メタ）アクリレートとの反応により得られる、次の一般式（Ａ−１ａ）：
Ｄ−｛ＮＨ−ＣＯ−Ｏ−Ｒ２−Ｏ−ＣＯ−Ｃ（Ｒ１）＝ＣＨ２｝２        （Ａ−１ａ）
（式中、Ｒ１は水素原子またはメチル基であり、Ｒ２はアルキレン基であり、Ｄは有機ジイソシアネート化合物残基である）で表されるウレタン系ジ（メタ）アクリレート化合物（Ａ−１ａ）；および／または
（ｉｉ）１モルのジエポキシ化合物と、２モルの（メタ）アクリル酸との反応により得られる、次の一般式（Ａ−１ｂ）：
Ｅ−｛Ｃ（Ｈ）（ＯＨ）−ＣＨ２−Ｏ−ＣＯ−Ｃ（Ｒ３）＝ＣＨ２｝２        （Ａ−１ｂ）
（式中、Ｒ３は水素原子またはメチル基であり、Ｅはジエポキシ化合物残基である）で表されるジ（メタ）アクリレート化合物（Ａ−１ｂ）をさらに含む。
【００３４】
本発明の光硬化性樹脂組成物は、使用されるラジカル重合性有機化合物（Ａ）が全てアクリレート化合物により、または全てメタクリレート化合物により組成物が構成されるのが好ましい。メタクリレート化合物とアクリレート化合物を混合した場合、反応系が掻き乱され、所望の物理的性質を有する硬化生成物を得るのが困難になることが多い。
【００３５】
また、ラジカル重合性基を有するポリロタキサン化合物とウレタン系ジ（メタ）アクリレート化合物（Ａ−１ａ）及び/またはジ（メタ）アクリレート化合物（Ａ−１ｂ）とを含有する本発明のラジカル重合性有機化合物（Ａ）は、ポリロタキサン化合物（I）の含有量を、ラジカル重合性有機化合物（A）の重量に対して０．５〜２０重量％であることが好ましい。
【００３６】
ラジカル重合性有機化合物（Ａ）は、メタクリレート系のみで構成されることが好ましい。当該組成物により作製される３次元物体が人工歯、または人体と接触する物体である場合には、生体適合性の観点からアクリル基を有する化合物と比較すると、メタクリル基を有する化合物（Ａ）が好ましい。任意のラジカル重合性有機化合物は、それが光硬化性樹脂として使用可能であれば、光硬化性樹脂組成物中のポリロタキサン化合物以外のラジカル重合性有機化合物（Ａ）として使用することができる。入手可能性および反応性の観点から、分子中に１個または２個またはそれを以上のアクリロイル基および／またはメタクリロイル基を有する（メタ）アクリル化合物を使用するのが好ましい。これら化合物中で、本発明で使用される光硬化性樹脂組成物は、人体との適合性、入手の容易さ、機械的性質、などの観点から、ラジカル重合性有機化合物（Ａ）の一部として、
（ｉ）１モルの有機ジイソシアネート化合物と、２モルのヒドロキシアルキル（メタ）アクリレートとの反応により得られる、次の一般式（Ａ−１ａ）：
Ｄ−｛ＮＨ−ＣＯ−Ｏ−Ｒ２−Ｏ−ＣＯ−Ｃ（Ｒ１）＝ＣＨ２｝２        （Ａ−１ａ）
（式中、Ｒ１は水素原子またはメチル基であり、Ｒ２はアルキレン基であり、Ｄは有機ジイソシアネート化合物残基（２つのイソシアネート基が有機ジイソシアネート化合物から除去された後の基）である）で表される少なくとも１種のウレタン系ジ（メタ）アクリレート化合物（Ａ−１ａ）；および
（ｉｉ）１モルのジエポキシ化合物と、２モルの（メタ）アクリル酸との反応により得られる、次の一般式（Ａ−１ｂ）：
Ｅ−｛Ｃ（Ｈ）（ＯＨ）−ＣＨ２−Ｏ−ＣＯ−Ｃ（Ｒ３）＝ＣＨ２｝２        （Ａ−１ｂ）
（式中、Ｒ３は水素原子またはメチル基であり、Ｅはジエポキシ化合物残基（ジエポキシ化合物から２つのエポキシ基が除去された後の基）である）で表されるジ（メタ）アクリレート化合物（Ａ−１ｂ）を含むのが好ましい。
【００３７】
本発明による樹脂組成物は、次の化合物：ウレタン系ジ（メタ）アクリレート化合物（Ａ−１ａ）およびジ（メタ）アクリレート化合物（Ａ−１ｂ）の片方または両方を含んでよい。
【００３８】
さらに、少なくとも１種のウレタン系ジ（メタ）アクリレート化合物（Ａ−１ａ）および１種のジ（メタ）アクリレート（Ａ−１ｂ）の含量（両方の化合物が含まれる場合は合計含量）は、ラジカル重合性有機化合物（Ａ）の重量を基準にして、好ましくは５〜９５重量％、より好ましくは２０〜８０重量％、およびさらにより好ましくは３０〜７０重量％である。
【００３９】
ラジカル重合性有機化合物（Ａ）が上述の組成物である場合は、ステレオリソグラフィにより得られる３次元物体は優れた機械的性質を有する。
【００４０】
上記一般式（Ａ−１ａ）では、有機ジイソシアネート化合物残基Ｄは、芳香族ジイソシアネート化合物残基、脂肪族ジイソシアネート化合物残基、および脂環式ジイソシアネート化合物残基のいずれであってもよい。
【００４１】
ウレタン系ジ（メタ）アクリレート系化合物（Ａ−１ａ）の例としては、ヘキサメチレンジイソシアネート、２，２，４−トリメチルヘキサメチレンジイソシアネート、イソホロンジイソシアネート、水素添加ジフェニルメタンジイソシアネート、水素添加ｍ−キシリレンジイソシアネート、および水素添加トルエンジイソシアネートなどの１種または２種以上の脂肪族ジイソシアネート化合物、ならびにジフェニルメタンジイソシアネート、トルエンジイソシアネート、およびキシリレンジイソシアネートなどの芳香族ジイソシアネートから構成される１モルの有機ジイソシアネート化合物と、（メタ）アクリル酸が２〜６個の炭素原子を有するヒドロキシエチル（メタ）アクリレート、ヒドロキシプロピル（メタ）アクリレート、ヒドロキシブチル（メタ）アクリレート、ヒドロキシペンチル（メタ）アクリレートおよびヒドロキシヘキシル（メタ）アクリレートなどの２モルのヒドロキシアルキルエステル［１モルの２〜６個の炭素原子を有するアルキレンジオールと、１モルの（メタ）アクリル酸との反応により得られる（メタ）アクリル酸エステル］との反応により得られるウレタンジ（メタ）アクリレートが挙げられるが、これらに限定されない。
【００４２】
より具体的なその例には、１モルの２，２，４−トリメチルヘキサメチレンジイソシアネートと２モルのヒドロキシエチル（メタ）アクリレートとの反応により得られるウレタンジ（メタ）アクリレート、１モルのイソホロンジイソシアネートと２モルのヒドロキシエチル（メタ）アクリレートとの反応により得られるウレタンジ（メタ）アクリレート、１モルの水素添加ジフェニルメタンジイソシアネートと２モルのヒドロキシエチル（メタ）アクリレートとの反応により得られるウレタンジ（メタ）アクリレート、１モルの２，２，４−トリメチルヘキサメチレンジイソシアネートと２モルのヒドロキシプロピル（メタ）アクリレートとの反応により得られるジ（メタ）アクリレート、１モルのイソホロンジイソシアネートと２モルのヒドロキシプロピル（メタ）アクリレートとの反応により得られるウレタンジ（メタ）アクリレート、１モルの２，２，４−トリメチルヘキサメチレンジイソシアネートと２モルのヒドロキシエチル（メタ）アクリレートとの反応により得られるウレタンジ（メタ）アクリレート、１モルのジフェニルメタンジイソシアネートと２モルのヒドロキシエチル（メタ）アクリレートとの反応により得られるウレタンジ（メタ）アクリレート、１モルのジフェニルメタンジイソシアネートと２モルのヒドロキシプロピル（メタ）アクリレートとの反応により得られるウレタンジ（メタ）アクリレート、１モルのトルエンジイソシアネートと２モルのヒドロキシエチル（メタ）アクリレートとの反応により得られるウレタンジ（メタ）アクリレート、１モルのトルエンジイソシアネートトルエンジイソシアネートと２モルのヒドロキシプロピル（メタ）アクリレートとの反応により得られるウレタンジ（メタ）アクリレート、などが挙げられ、１種または２種以上のウレタンジ（メタ）アクリレートを使用可能である。
【００４３】
これら化合物のうちで、入手可能性、機械的性質および人体との適合性の観点から、１モルの２，２，４−トリメチルヘキサメチレンジイソシアネートと２モルのヒドロキシエチルメタクリレートとの反応で得られるウレタンジメタクリレート（いわゆる、ＵＤＭＡ）が、ウレタン系ジ（メタ）アクリレート化合物（Ａ−１ａ）として使用されるのが好ましい。
【００４４】
上記一般式（Ａ−１ｂ）では、ジエポキシ化合物残基Ｅは、芳香族ジエポキシ化合物残基、脂肪族ジエポキシ化合物残基、および脂環式ジエポキシ化合物残基のいずれであってもよい。
【００４５】
ジ（メタ）アクリレート化合物（Ａ−１ｂ）の非限定的例には、１種または２種以上の芳香族ジエポキシ化合物、脂環式ジエポキシ化合物、および脂肪族ジエポキシ化合物から構成される１モルのジエポキシ化合物と、２モルの（メタ）アクリル酸との反応により得られるジ（メタ）アクリレート化合物が挙げられ、入手可能性、機械的性質および人体との適合性の観点から、１モルの芳香族ジエポキシ化合物と、２モルの（メタ）アクリル酸との反応により得られるジ（メタ）アクリレートの使用が好ましい。
【００４６】
その具体例には、ビスフェノールＡまたはビスフェノールＦなどの１モルのビスフェノール系化合物のジグリシジルエーテルと、２モルの（メタ）アクリル酸との反応により得られるジ（メタ）アクリレート化合物、ビスフェノールＡまたはビスフェノールＦなどのビスフェノール系化合物のアルキレンオキシド付加物とエピクロロヒドリンなどのエポキシ化剤との反応により得られる１モルのジグリシジルエーテルと、２モルの（メタ）アクリル酸との反応により得られるジ（メタ）アクリレート化合物、１モルのノボラックタイプジエポキシ化合物と２モルの（メタ）アクリル酸との反応により得られるジ（メタ）アクリレート、などが挙げられ、１種または２種以上のジ（メタ）アクリレート化合物を使用することが可能である。
【００４７】
これらジ（メタ）アクリレート化合物のうちで、入手可能性、機械的性質および人体との適合性の観点から、ビスフェノールＡ化合物のエピクロロヒドリンとの反応により得られる１モルのジグリシジルエーテルと、２モルのメタクリル酸との反応で得られるエポキシジメタクリレート（いわゆる、ＢｉｓＧＭＡ）が、エポキシ系ジ（メタ）アクリレート化合物（Ａ−１ｂ）として使用されるのが好ましい。
【００４８】
全てのラジカル重合性有機化合物（Ａ）が、メタクリレート系化合物であることが好適である。
【００４９】
本発明の特に好ましい実施形態では、前記ポリロタキサン化合物において、ポリマー鎖はポリエチレングリコールであり、シクロデキストリンはα−シクロデキストリンであり、嵩高い基は−ＮＨ−アダマンタンである。
【００５０】
本発明で使用される液体光硬化性樹脂組成物は、必要に応じて、別のラジカル重合性有機化合物（Ａ−２）を、粘度を下げる目的の化合物として、ラジカル重合性有機化合物（Ａ）の一部としてさらに含むことができる。ウレタン系ジ（メタ）アクリレート（Ａ−１ａ）とジ（メタ）アクリレート化合物（Ａ−１ｂ）をそれぞれ少なくとも１種ずつ用いるのが好ましい。
【００５１】
その他のラジカル重合性有機化合物（Ａ−２）を、特に、少なくとも１種のウレタン系ジ（メタ）アクリレート（Ａ−１ａ）およびジ（メタ）アクリレート化合物（Ａ−１ｂ）と一緒に含めることにより、歯科用光硬化性樹脂組成物の粘度をステレオリソグラフィに適合する値に調節することが可能である。前記粘度を下げる化合物（Ａ−２）は、メタクリル酸エステル、アクリル酸エステル、ポリエステルメタクリレート、ポリエステルアクリレート、アルコール化合物のポリエーテルメタクリレート、アルコール化合物のポリエーテルアクリレートのうちの少なくとも１種であるのが好ましい。
【００５２】
さらに、本発明のラジカル重合性有機化合物（Ａ）がポリロタキサン化合物（Ｉ）、ウレタン系ジ（メタ）アクリレート化合物（Ａ−１ａ）およびジ（メタ）アクリレート化合物（Ａ−１ｂ）以外の他のラジカル重合性有機化合物（Ａ−２）を含む場合は、他のラジカル重合性有機化合物（Ａ−２）の含量は、ラジカル重合性有機化合物（Ａ）の重量を基準にして、好ましくは４〜９０重量％、より好ましくは１０〜７９重量％、およびさらにより好ましくは１５〜６９重量％である。他のラジカル重合性有機化合物（Ａ−２）の含量が上記の範囲内である場合、光硬化性樹脂組成物の粘度の低下の効果に加えて、反応性の改善効果も得ることができる。
【００５３】
他のラジカル重合性有機化合物（Ａ−２）として、従来ステレオリソグラフィ用に樹脂組成物中で使用されてきた任意のラジカル重合性有機化合物、典型的には、分子中に少なくとも１種の（メタ）アクリル基を有する化合物を使用するのが好ましい。その具体的例には、アルコール化合物の（メタ）アクリル酸エステル、ポリエステル（メタ）アクリレート、ポリエーテル（メタ）アクリレート、などが挙げられる。
【００５４】
アルコール化合物の（メタ）アクリル酸エステルの例には、分子内に少なくとも１つのヒドロキシル基を有する芳香族基含有アルコール、脂肪族アルコール、脂環式アルコール、または前述の特定のアルコールのアルキレンオキシド付加物と（メタ）アクリル酸との反応により得られる（メタ）アクリル酸エステルが挙げられ、その１種または２種以上を使用することが可能である。
【００５５】
他のラジカル重合性有機化合物（Ａ−２）のさらに具体的な例には、２−エチルヘキシル（メタ）アクリレート、２−ヒドロキシエチル（メタ）アクリレート、２−ヒドロキシプロピル（メタ）アクリレート、ラウリル（メタ）アクリレート、ステアリル（メタ）アクリレート、イソオクチル（メタ）アクリレート、テトラヒドロフルフリル（メタ）アクリレート、イソボルニル（メタ）アクリレート、ベンジル（メタ）アクリレート、１，４−ブタンジオールジ（メタ）アクリレート、１，６−ヘキサンジオールジ（メタ）アクリレート、ジエチレングリコールジ（メタ）アクリレート、トリエチレングリコールジ（メタ）アクリレート、ネオペンチルグリコールジ（メタ）アクリレート、ポリエチレングリコールジ（メタ）アクリレート、ポリプロピレングリコールジ（メタ）アクリレート、トリメチロールプロパントリ（メタ）アクリレート、ペンタエリスリトールテトラ（メタ）アクリレート、ジペンタエリスリトールヘキサ（メタ）アクリレートおよびその他のジペンタエリスリトールポリ（メタ）アクリレート、上述のジオール、トリオール、テトラオール、またはヘキサオールなどの多価アルコールのアルキレンオキシド付加物の（メタ）アクリレート、エチレンオキシド変性ビスフェノールＡジアクリレート、プロピレンオキシド変性ビスフェノールＡジアクリレート、などが挙げられる。
【００５６】
これら化合物のうちで、入手可能性および反応性の観点から、二価アルコールまたは三価またはそれを超える多価アルコールと（メタ）アクリル酸の反応により得られる分子中に２つ以上の（メタ）アクリロイル基を有する（メタ）アクリレートを他のラジカル重合性有機化合物（Ａ−２）として使用するのが好ましく、特に、次の一般式で（Ａ−２ａ）：
Ｇ−｛Ｏ−ＣＯ−Ｃ（Ｒ４）＝ＣＨ２｝２        （Ａ−２ａ）
（式中、Ｒ４は水素原子またはメチル基であり、Ｇは有機ジオール化合物残基（有機ジオール化合物から２つのヒドロキシル基を除去した後の残基）である）で表される少なくとも１種のジ（メタ）アクリレート化合物（Ａ−２ａ）を使用するのが好ましい。
【００５７】
一般式（Ａ−２ａ）では、有機ジオール化合物残基Ｇは、芳香族ジオール化合物残基、脂肪族ジオール化合物残基、および脂環式ジオール化合物残基のいずれであってもよいが、入手可能性、粘度、および反応性の観点からは、脂肪族ジオール化合物残基が好ましい。
【００５８】
ジ（メタ）アクリレート化合物（Ａ−２ａ）の具体例には、ジエチレングリコールジ（メタ）アクリレート、トリエチレングリコールジ（メタ）アクリレート、およびテトラエチレングリコールジ（メタ）アクリレートなどのオリゴエチレンまたはオリゴエチレングリコールのジ（メタ）アクリレート、テトラメチレングリコールジ（メタ）アクリレート、ペンタメチレンジ（メタ）アクリレート、およびヘキサメチレングリコールジ（メタ）アクリレートなどのアルキレンジオールのジ（メタ）アクリレートが挙げられる。
【００５９】
他のラジカル重合性有機化合物（Ａ−２）として使用可能な上記ポリエステル（メタ）アクリレートの例には、ヒドロキシル基含有ポリエステルと（メタ）アクリル酸の反応により得られるポリエステル（メタ）アクリレートが挙げられる。
【００６０】
上記ポリエーテル（メタ）アクリレートの例には、ヒドロキシル基含有ポリエーテルと（メタ）アクリル酸の反応により得られるポリエーテル（メタ）アクリレートが挙げられる。
【００６１】
本発明の光硬化性樹脂組成物および／または本発明の方法により製造された人工歯を装着した患者が治療を受けたときに、その装着状態や人工歯の形状や様子などがＸ線写真で明瞭に確認できるようにするために、本発明で用いる歯科用光硬化性樹脂組成物は、Ｘ線造影性を有する元素として、バリウム、ストロンチウム、ジルコニウム、ビスマス、タングステン、ゲルマニウム、モリブデン、ランタニドなどのＸ線造影性を有する元素（重金属元素）を含む無機酸化物を含有していてもよい。
【００６２】
本発明で使用される光硬化性樹脂組成物は、必要に応じて、１種または２種以上の顔料および染料などの着色剤、脱泡剤、レベリング剤、増粘剤、難燃剤、酸化防止剤、硬化深度調整剤、紫外線吸収剤、改質用樹脂などを、本発明の効果が損なわれない限り適切な量で含んでよい。
【００６３】
前記光硬化性樹脂組成物がステレオリソグラフィに使用され、前記光硬化性樹脂組成物の１００重量部当たり１０〜２５０重量部のフィラー（Ｃ）と配合される場合、この光硬化性樹脂組成物の機械的性質は劇的に改善される。このことは、該光硬化性樹脂組成物に対して１０〜２５０ｐｈｒ（樹脂１００重量部に対する配合量）のフィラーを含む混合物が用いられることになる。
【００６４】
一般に、本発明による光硬化性樹脂組成物中に、フィラー（Ｃ）として、１種または２種以上の無機フィラーおよび／または有機フィラーを使用することができる。
【００６５】
無機フィラーの非限定的例には、周期表のＩ、ＩＩ、ＩＩＩ、およびＩＶ族遷移金属の酸化物、塩化物、亜硫酸塩、炭酸塩、燐酸塩、ケイ酸塩、またはこれらの混合物が挙げられる。
【００６６】
そのさらに具体的な例には、二酸化ケイ素（シリカ）粉末、酸化アルミニウム粉末（アルミナ粉末）、ジルコニア粉末、ランタンガラス粉末、バリウムガラス粉末、およびストロンチウムガラス粉末などのガラス粉末、石英粉末、硫酸バリウム粉末、酸化チタン粉末、ガラスビーズ、グラスファイバー、フッ化バリウム粉末、鉛塩粉末、滑石含有ガラスフィラー、シリカゲル粉末、コロイダルシリカ、ジルコニウム酸化物粉末、スズ酸化物粉末、炭素繊維、およびその他のセラミック粉末などが挙げられる。
【００６７】
ポリマー粒子は、有機物質フィラーとして使用することができ、その例としては、ポリメチルメタクリレート粒子、架橋ポリメチルメタクリレート粒子、エチレン−酢酸ビニルコポリマー粒子、スチレン−ブタジエンコポリマー粒子、アクリロニトリル−スチレンコポリマー粒子、ＡＢＳ樹脂（アクリロニトリル−スチレン−ブタジエンコポリマー樹脂）粒子、などが挙げられる。
【００６８】
上記フィラー中で、硬化物（人工歯）の機械的性質の改善、および組成物の粘度の大きな増加の抑制の観点から、無機フィラーが好適なフィラー（Ｃ）として使用される。機械的性質および審美性の観点からは、特に、１種または２種以上のシリカ粉末、アルミナ粉末、ジルコニア粉末、およびガラス粉末の使用がより好ましい。
【００６９】
理想的には、フィラー（Ｃ）の平均粒径は、積層造形における制限の理由から積層造形ピッチより小さく、好ましくは０．０１〜５０μｍ、より好ましくは０．０１〜２５μｍ、さらにより好ましくは０．０１〜１０μｍ、および特に好ましくは０．１〜５μｍである。
【００７０】
歯科用光硬化性樹脂組成物の粘度を下げることができるという観点から、フィラー（Ｃ）は、球形状を有するのが好ましく、ほぼ真球状であることがより好ましい。
【００７１】
フィラー（Ｃ）は、人工歯の機械的性質の改善の観点から、シランカップリング剤で表面処理されているのが好ましい。シランカップリング剤としては、（メタ）アクリル基、エポキシ基、ビニル基、アミノ基、およびメルカプト基、などの反応性官能基を有するシランカップリング剤が挙げられ、１種または２種以上のフィラーを使用可能である。
【００７２】
フィラーとしては、シリカ粉末、アルミナ粉末、ジルコニア粉末、ガラス粉末、上記粉末をシランカップリング剤で処理することにより調製された粉末、およびこれらの混合物が好ましい。
【００７３】
本発明で使用可能なシランカップリング剤で処理されたフィラーの例としては、メタクリルシランで処理された真球状シリカ粉末、真球状アルミナ粉末（株式会社アドマテックスにより製造されたアドマファイン）、球状ガラス粉末（Ｐｏｔｔｅｒｓ  Ｉｎｄｕｓｔｒｉｅｓ  Ｉｎｃ．により製造された「Ｓｐｈｅｒｉｇｌａｓｓ」）およびメタクリルシランで処理されたジルコニアビーズ（ニイミ産業株式会社により製造）などが挙げられるが、これらに限定されない。
【００７４】
本発明で使用される光硬化性樹脂組成物がフィラー（Ｃ）を含む場合には、光硬化性樹脂組成物（ラジカル重合性有機化合物（Ａ）＋感光性ラジカル重合開始剤（Ｂ））は、１００重量部の液状樹脂組成物（Ａ＋Ｂ）当たり１０〜２５０重量部のフィラー（Ｃ）と配合される。
【００７５】
ラジカル重合性有機化合物（Ａ）の含量、フィラー（Ｃ）の含量および感光性ラジカル重合開始剤（Ｂ）の含量が上記領域に入る場合、フィラー含有３次元物体、特に人工歯の製造において、光硬化性樹脂組成物の粘度および光硬化感度は、極めて満足できるものとなり、ステレオリソグラフィにより得られる３次元物体（人工歯）の強度、磨耗耐性、硬さ、低吸水率、審美性、機能性、などは満足できるものとなり、また、機械的性質も同様に、満足できるものとなる。
【００７６】
より好ましくは、光硬化性樹脂組成物（ラジカル重合性有機化合物（Ａ）＋感光性ラジカル重合開始剤（Ｂ））は、１００重量部の液体樹脂組成物（Ａ＋Ｂ）当たり２０〜２００重量部のフィラー（Ｃ）と配合される。
【００７７】
この組成物は、光硬化性樹脂組成物が歯科用途に使用される場合に、特に好適である。
【００７８】
ラジカル重合性有機化合物（Ａ）の含量が上記領域より少ない場合、光硬化性樹脂組成物の粘度が増加する可能性があり、一方、その含量が上記範囲より多い場合、硬化物（人工歯）の機械的性質および磨耗耐性の劣化が起こる可能性がある。フィラー（Ｃ）の含量が上記範囲より少ない場合、光造形により得られる造形物（人工歯）の強度、磨耗耐性、硬さ、審美性、などは、劣化する可能性がある一方で、その含量が上記範囲より多い場合には、光硬化性樹脂組成物の粘度が大きく増加し、光造形特性の大きな劣化を引き起こし、光造形により得られる造形物（特に人工歯）の靱性（耐久性）の劣化に繋がる。感光性ラジカル重合開始剤（Ｂ）の含量が上記範囲より少ない場合、十分な光硬化行われない可能性があり、一方、その含量が上記範囲より多い場合には、光造形により得られる造形物（特に人工歯）の機械的性質が劣る。
【００７９】
本発明の光硬化性樹脂組成物のラジカル重合性有機化合物は、メタクリレート系化合物のみからなるのが好ましい。
【００８０】
光硬化性樹脂組成物中のポリロタキサン化合物以外のラジカル重合性有機化合物（Ａ）としては、任意のラジカル重合性有機化合物を、使用することができる。入手可能性および反応性の観点から、分子中に１種または２種またはそれを超えるアクリロイル基および／またはメタクリロイル基を有する（メタ）アクリル化合物が好ましい。  
【００８１】
本発明による方法は、上記の実施形態のうちの１つの光硬化性樹脂組成物を使用する。本発明による方法の好ましい実施形態では、方法は、次のステップを含む：
（ａ）前記液体光硬化性樹脂組成物を光透過性底面を有する造形容器中に収容し、造形容器中の光硬化性樹脂組成物に対して、３次元ＣＡＤデータに基づく１層毎のスライスデータに従って造形容器の光透過性底面を通る所定の造形パターンで光照射し、１層用の所定の造形パターンを有する硬化樹脂層を形成するステップ、
（ｂ）ステップ（ａ）中に形成された１層用の硬化樹脂層を持ち上げ、それにより、硬化樹脂層の下面と造形容器の底面との間の空隙中に液体光硬化性樹脂組成物を流入させ、引き続き、硬化樹脂層の下面と造形容器の底面との間の光硬化性樹脂組成物に対して、造形容器の光透過性底面を通して所定の造形パターンで、３次元ＣＡＤデータに基づく１層毎のスライスデータに従い光照射して、１層用の所定の造形パターンを有する硬化樹脂層をさらに形成するステップ、および
（ｃ）所望の物体が得られるまで、ステップ（ｂ）の操作を反復するステップ。
【００８２】
本発明のステレオリソグラフィ方法で本発明の光硬化性樹脂組成物を使用することにより、向上した耐久性を有する人工歯が提供される。
【００８３】
光透過性底面を有する造形容器中に光硬化性樹脂組成物が収容され、光が容器の底部から照射されて立体視的に造形品が製造されるステレオリソグラフィは、「規制液面方式ステレオリソグラフィ」と呼ばれ、これは既に既知である（実公平０４−０５２０４２号、米国特許出願公開第２００２／０，１５５，１８９Ａ号）。発明者らは、特願２０１３−１７５２７７号（特開２０１５−０４３７９３号）において、規制液面方式ステレオリソグラフィを使って、優れた審美性、硬さ、強度、機能性およびフィット性を有する人工歯を、円滑にかつ容易に１時間未満で製造可能であることを提案している。
【００８４】
さらに、例えば、（メタ）アクリル変性ポリロタキサンを含む本発明の光硬化性樹脂組成物を使うことにより、優れた審美性、硬さ、強度、機能性、およびフィット性を有する、靱性および弾性が改善された人工歯を円滑にかつ容易に短時間で製造可能である。
【００８５】
液体歯科用光硬化性樹脂組成物を収容する造形容器については、全底面を光透過性材料で形成してもよく、または底面周辺部を光を透過しない材料で形成してもよい。更に、周辺部により囲まれた部分（中心部）を光透過性材料で形成してよい。それぞれの造形容器により製造される人工歯の最大サイズに従って、造形容器の底面を通って光が照射される最大面積に対応する底面中の光透過性部分の面積は選択することができる。
【００８６】
造形容器の光透過性底面を形成する材料として、透明ガラス、透明プラスチック、などを使用することができる。硬化層を透過性容器から剥がすのを容易にするために、フッ素系ゴムおよびシリコーンゴムなどの透明剥離層を透明ガラスおよび透明プラスチックに適用できる。
【００８７】
３００〜４５０ｎｍの波長を有する紫外線と可視光が、造形容器の光透過性底面を通して照射する光として利用される。光源として、レーザービーム（例えば、紫外線を放出可能な半導体励起固体レーザー、Ｈｅ−Ｃｄレーザー、紫外線ダイオードレーザー（ＵＶ−ＬＤ）、３８０〜４５０ｎｍの波長の光を放出可能なＬＤレーザー）、高圧水銀灯、超高圧エアガン水銀灯、低圧水銀灯、キセノンランプ、ハロゲンランプ、メタルハライドランプ、紫外線のＬＥＤランプ、紫外線蛍光灯、などを使用することができる。これらの光源のうち、装置の利便性、経済性、保守容易性などの観点から、約４００ｎｍ（通常、約３８０〜４１０ｎｍ）の波長を有する光を放出可能なＬＤレーザーまたはＬＥＤランプの使用が好ましい。
【００８８】
造形容器中に収容された光硬化性樹脂組成物に、上面から光を照射することにより３次元物体が製造される従来から使用されている方法では、光造形は通常、３００〜３７０ｎｍの波長の紫外線レーザービームで照射することにより実施され、３００〜３７０ｎｍの波長の紫外線レーザービームを放出する光源は、一般に、高価である。
【００８９】
それと対照的に、前述のように、本発明では、上記紫外線レーザービームより低いエネルギー強度の光の照射による場合であっても、また、３８０〜４５０ｎｍの波長を有する光（可視域を含む光）の照射による場合であっても、審美性、硬さ、強度、機能性、フィット性、などに優れる人工歯を短時間で円滑に製造することができ、また、３８０〜４５０ｎｍの波長を有する光（可視域を含む光）放出用の光源は、３００〜３７０ｎｍの波長の紫外線レーザービーム放出用の光源に比べて、安価で、容易に入手可能である。
【００９０】
造形容器の光透過性底面を通した光の照射による造形容器に収容された歯科用液体光硬化性樹脂組成物のそれぞれの硬化樹脂層の形成について言えば、硬化樹脂層が歯科用光硬化性樹脂組成物に、レーザービームなどのスポット形状に変換された光を使って、造形容器の光透過性底面を通して線描画法で照射することにより形成される方法、または、液晶シャッターまたはデジタルマイクロミラーデバイス（ＤＭＤ）などの微小光学的シャッターを複数配列させることにより形成された面状描画マスクを通過した光を、造形容器の光透過性底面を通して、歯科用光硬化性樹脂組成物の面状に照射により硬化樹脂層を形成させる方法を用いることができる。
【００９１】
３次元ＣＡＤデータは、コンピュータ断層撮影デバイス（ＣＴデバイス）、磁気共鳴画像デバイス（ＭＲＩ）、コンピュータＸ線撮影デバイス（ＣＲデバイス）、または口腔内３Ｄスキャナーを使って容易に得ることができる。
【００９２】
本発明の別の態様は、本発明によるまたは本発明による方法により得られた光硬化樹脂組成物を含む３次元物品である。本発明の特に好ましい実施形態では、３次元物品は人工歯である。
【００９３】
本発明の方法により、および本発明による光硬化性樹脂組成物を使って、最終の歯が取り付けられるまで短時間に限る仮歯（継続歯用の仮歯、部分義歯用の仮歯、フルセットの義歯用の仮歯）として使用される人工歯、最終歯（継続使用の最終歯、部分義歯用の最終歯、フルセットの義歯用の最終歯）として使用される人工歯、歯学生の訓練用の義歯、などを短時間で、容易に、円滑に製造することが可能である。
【００９４】
本発明者らの発想の前には、本発明による光硬化性樹脂組成物を使って、規制液面方式ステレオリソグラフィを使った人工歯が製造されたことはなかった。本明細書に記載された方法を用いることにより、使用者は１時間未満で人工歯を製造することが可能となる。この時間は、既知の光硬化性樹脂組成物と上面からの光照射である光造形法では不可能である。
【００９５】
硬化樹脂層の下面と造形容器の底面との間の制御空隙中に流れ込んだ液体歯科用光硬化性樹脂組成物は、空気に露出されることなく底面を通って照射される光により硬化される。したがって、酸素による硬化阻害が起こることなく、光硬化が素早く確実に行われる。本発明によれば、特定のポリロタキサン化合物、ラジカル重合性有機化合物、ラジカル重合可能な有機化合物、光ラジカル重合開始剤、および好ましくはフィラーを含むこれらの混合物を含有する本発明の液状光硬化性樹脂組成物を用いることにより、補聴器や介護のような工業製品の開発、製造のための設計検証や性能チェックに有用な立体物、さらには人工歯に必要とされる様々な性質、例えば、強度、耐摩耗性、硬度、および低吸水性などを有し、審美性および機能性に優れた人工歯を短時間でスムーズに且つ簡便に製造することができる。
【００９６】
さらに、本発明の１つの態様では、強度、磨耗耐性、硬さ、および低吸水率、などの人工歯に必要な種々の特性を有し、審美性および機能性に優れる人工歯を、上記の本発明の光硬化性樹脂組成物および方法を使って、歯科医または歯科技工士の技能の習熟度により影響を受けることなく、短時間で簡単に製造することが可能である。
【００９７】
さらに、本発明の光硬化性樹脂組成物および方法を使うことにより、外観、硬さ、強度および機能性に優れる３次元物体が、光硬化性樹脂組成物の上面から光照射することにより立体造形物を製造する場合に通常使用される波長３００〜３７０ｎｍの紫外線レーザービームのような高価な光源を使用することなく、波長３８０〜４５０ｎｍ（可視域を含む光）の安価な光源を使用した場合でも、かなり短時間で円滑に製造することが可能となる。
【００９８】
本発明の変形実施形態は、従属請求項の対象である。本発明による樹脂組成物および方法の好ましい実施形態の説明が、非限定的例として以降の頁で提供される。
【００９９】
本発明の好ましい実施形態例の説明
本発明では、光重合性基を有するポリロタキサン化合物を含むラジカル重合性有機化合物（Ａ）および感光性ラジカル重合開始剤（Ｂ）および好ましくはフィラー（Ｃ）を含む液体光硬化性樹脂組成物は、高靱性および高弾性を有する３次元物体の製造のための材料として使用される。
【０１００】
本発明による（メタ）アクリル変性ポリロタキサンは、シクロデキストリンまたはヒドロキシプロピル化シクロデキストリン環を含むポリロタキサン化合物から誘導することができ、第１ステップで、シクロデキストリン環の１つまたは複数のヒドロキシル基および／またはヒドロキシプロピルのヒドロキシル基がε−カプロラクトンで誘導体化され、その後、第２ステップで、ＣＨ２＝Ｃ（Ｒ１）ＣＯ２（ＣＨ２）２ＮＣＯ（式中、Ｒ１は水素原子またはメチル基である）で誘導体化される。より具体的には、ポリロタキサン化合物は、特許文献の特開２０１１−０４６９１７号に開示された方法の、ヒドロキシアルキルポリロタキサンと、２−アクロイルオキシエチルイソシアネートとの反応に由来するもの、などを使って得ることができる。
【０１０１】
特に、これに関し、（メタ）アクリル変性ポリロタキサン化合物として、種々の分子量の化合物がアドバンスト・ソフトマテリアルズ株式会社から、溶媒を含むＳＭ３４０５Ｐ、ＳＭ２４００Ｐ、ＳＭ１３１５Ｐ、ＳＡ３４０５Ｐ、ＳＡ２４０５ＰおよびＳＡ１３１５Ｐなどの市販品として入手可能である。
【０１０２】
溶媒を含まないＳＭ３４００Ｃ、ＳＡ３４００Ｃ、ＳＡ２４００Ｃ、ＳＡ１３１０Ｃ、ＳＭ２４００Ｃ、ＳＭ１３１０Ｃなどの製品については、反応性または粘度を調整するために低分子量光架橋性モノマーを含有させて用いることができる。
【０１０３】
これらの中で、ＳＭ型がメタクリル変性型であり、ＳＡ型はアクリル変性製品である。これらの変性ポリロタキサンの分子量は、３４シリーズで約３５，０００、２４シリーズで約２０，０００、１３シリーズで約１１，０００である。 これらの分子量は、シクロデキストリンなどの化合物の環数および直鎖ポリマーの長さにより決定される。ここでは、アドバンスト・ソフトマテリアルズ株式会社の例が示されているが、本発明という意味においては、その他のポリロタキサンの重合性誘導体によっても本発明の目的は達成できる。
【０１０４】
本発明は、例示する目的のために以下で具体的に記載されるが、本発明は次の実施例に限定されるものではない。
【０１０５】
実施例１
（１）１０．０ｇの架橋性オリゴマーおよびメタクリル変性ポリロタキサンの混合物（アドバンスト・ソフトマテリアルズ株式会社により製造された「ＳｅＲＭ  Ｋｅｙ  Ｍｉｘｔｕｒｅ  ＳＭ１３１０Ｃ」）、８０．０ｇの、１モルの２，２，４−トリメチルヘキサメチレンジイソシアネートと２モルの２−ヒドロキシエチルメタクリレートとの反応により得られた、式「ＣＨ２＝Ｃ（ＣＨ３）−ＣＯ−Ｏ−ＣＨ２ＣＨ２−Ｏ−ＣＯ−ＮＨ−［ＣＨ２Ｃ（ＣＨ３）２ＣＨ２ＣＨ（ＣＨ３）ＣＨ２ＣＨ２］−ＮＨ−ＣＯ−Ｏ−ＣＨ２ＣＨ２−Ｏ−ＣＯ−（ＣＨ３）Ｃ＝ＣＨ２」で表されるウレタンジメタクリレート（新中村化学工業株式会社により製造された「Ｕ−２ＴＨ」）、２０ｇのトリエチレングリコールジメタクリレート（新中村化学工業株式会社により製造された「ＮＫ−３Ｇ」）および１．１ｇの２，４，６−トリメチルベンゾイルジフェニルホスフィンオキシド（ＢＡＳＦ  Ｃｏｒｐｏｒａｔｉｏｎにより製造された、「Ｉｒｇａｃｕｒｅ  ＴＰＯ」、感光性ラジカル重合開始剤）を混合し、続けて、撹拌し、液体光硬化性樹脂組成物を調製した。Ｂ型粘度計（Ｂｒｏｏｋｆｉｅｌｄ  Ｅｎｇｉｎｅｅｒｉｎｇ  Ｌａｂｏｒａｔｏｒｉｅｓ，Ｉｎｃ．により製造された「ＤＶ−Ｅ」）を使って、上記で得られた光硬化性樹脂組成物の粘度を２５℃で測定した。結果は、１，２００ｍＰａ・ｓであった。
（２）上記（１）で得られた液体光硬化性樹脂組成物を使って、造形容器の光透過性底面を通って光が底側から照射されるタイプの規制液面方式ステレオリソグラフィ装置で、線描画システム（ＤＷＳ  ＳＲＬにより製造された「ＤｉｇｉｔａｌＷａｘ０２９Ｄ」）を使って、３０ｍＷのレーザー出力、４０５ｎｍの波長、０．０２ｍｍのビーム直径、４，６００ｍｍ／ｓｅｃのレーザー操作速度、および０．０５ｍｍの１層の厚みの条件下で、３次元ＣＡＤデータに基づく１層毎のスライスデータに従って光造形を行い、ＩＳＯ１８０に準じた試験バーに適用し、その後、Ｇａｌｄａｂｉｎｉにより製造された測定装置（Ｉｍｐａｃｔ１５０）を使ってＩＳＯ１８０に従って衝撃強度特性を測定した。
（３）上記（１）で得られた液体光硬化性樹脂組成物を使って、上記（２）で使用した規制液面方式ステレオリソグラフィ装置（ＤｉｇｉｔａｌＷａｘ  ０２９Ｄ）により、上記（２）の場合と同じ条件下で、ＩＳＯ５２７−２およびＩＳＯ１７８に準拠した引張特性および曲げ特性測定用のダンベルおよび試験バーを作製し、その後、株式会社島津製作所により製造された測定装置（ＡｕｔｏＧｒａｐｈ  ＡＧ−ＸＰＩｕｓ）を使って、ＩＳＯ５２７−２およびＩＳＯ１７８に従って引張特性および曲げ特性を測定した。高分子計器株式会社により製造されたＡＳＫＥＲ、Ｍｏｄｅｌ  Ｄを使って、表面硬さをショアＤ硬さとして測定した。結果を表１に示す。
【０１０６】
実施例２
（１）２０．０ｇの架橋性オリゴマーおよびメタクリル変性ポリロタキサンの混合物（アドバンスト・ソフトマテリアルズ株式会社により製造された「ＳｅＲＭ  Ｋｅｙ  Ｍｉｘｔｕｒｅ  ＳＭ１３１０Ｃ」）、８０．０ｇの、１モルの２，２，４−トリメチルヘキサメチレンジイソシアネートと２モルの２−ヒドロキシエチルメタクリレートとの反応により得られた、式「ＣＨ２＝Ｃ（ＣＨ３）−ＣＯ−Ｏ−ＣＨ２ＣＨ２−Ｏ−ＣＯ−ＮＨ−［ＣＨ２Ｃ（ＣＨ３）２ＣＨ２ＣＨ（ＣＨ３）ＣＨ２ＣＨ２］−ＮＨ−ＣＯ−Ｏ−ＣＨ２ＣＨ２−Ｏ−ＣＯ−（ＣＨ３）Ｃ＝ＣＨ２」で表されるウレタンジメタクリレート（新中村化学工業株式会社により製造された「Ｕ−２ＴＨ」）、２０ｇのトリエチレングリコールジメタクリレート（新中村化学工業株式会社により製造された「ＮＫ−３Ｇ」）および１．２ｇの２，４，６−トリメチルベンゾイルジフェニルホスフィンオキシド（ＢＡＳＦ  Ｃｏｒｐｏｒａｔｉｏｎにより製造された、「Ｉｒｇａｃｕｒｅ  ＴＰＯ」、感光性ラジカル重合開始剤）を混合し、続けて、撹拌し、液体光硬化性樹脂組成物を調製した。Ｂ型粘度計（Ｂｒｏｏｋｆｉｅｌｄ  Ｅｎｇｉｎｅｅｒｉｎｇ  Ｌａｂｏｒａｔｏｒｉｅｓ，Ｉｎｃ．により製造された「ＤＶ−Ｅ」）を使って、上記で得られた光硬化性樹脂組成物の粘度を２５℃で測定した。結果は、１，７４０ｍＰａ・ｓであった。
（２）上記（１）で得られた液体光硬化性樹脂組成物を使って、実施例１、（２）および（３）と同様にして３次元物体を作製し、その後、実施例１、（２）および（３）と同様にして種々の物理学的性質を測定し、表１に示す結果を得た。
【０１０７】
実施例３
（１）１０．０ｇの架橋性オリゴマーおよびメタクリル変性ポリロタキサンの混合物（アドバンスト・ソフトマテリアルズ株式会社により製造された「ＳｅＲＭ  Ｋｅｙ  Ｍｉｘｔｕｒｅ  ＳＭ１３１０Ｃ」）、８０．０ｇの、１モルの２，２，４−トリメチルヘキサメチレンジイソシアネートと２モルの２−ヒドロキシエチルメタクリレートとの反応により得られた、式「ＣＨ２＝Ｃ（ＣＨ３）−ＣＯ−Ｏ−ＣＨ２ＣＨ２−Ｏ−ＣＯ−ＮＨ−［ＣＨ２Ｃ（ＣＨ３）２ＣＨ２ＣＨ（ＣＨ３）ＣＨ２ＣＨ２］−ＮＨ−ＣＯ−Ｏ−ＣＨ２ＣＨ２−Ｏ−ＣＯ−（ＣＨ３）Ｃ＝ＣＨ２」で表されるウレタンジメタクリレート（新中村化学工業株式会社により製造された「Ｕ−２ＴＨ」）、２０ｇのトリエチレングリコールジメタクリレート（新中村化学工業株式会社により製造された「ＮＫ−３Ｇ」）および１．１ｇの２，４，６−トリメチルベンゾイルジフェニルホスフィンオキシド（ＢＡＳＦ  Ｃｏｒｐｏｒａｔｉｏｎにより製造された、「Ｉｒｇａｃｕｒｅ  ＴＰＯ」、感光性ラジカル重合開始剤）を混合し、続けて、撹拌し、液体光硬化性樹脂を調製し、その後、混合物を６０．０ｇのメタクリルシラン処理シリカ粉末（株式会社アドマテックスにより製造された、「アドマファイン  ＳＯ−Ｃ１」、０．２５μｍの平均粒径）と混合して液体光硬化性樹脂組成物を調製した。Ｂ型粘度計（Ｂｒｏｏｋｆｉｅｌｄ  Ｅｎｇｉｎｅｅｒｉｎｇ  Ｌａｂｏｒａｔｏｒｉｅｓ，Ｉｎｃ．により製造された「ＤＶ−Ｅ」）を使って、上記で得られた光硬化性樹脂組成物の粘度を２５℃で測定した。結果は、２，５６０ｍＰａ・ｓであった。
（２）上記（１）で得られた液体光硬化性樹脂組成物を使って、実施例１、（２）で使用した、同じ規制液面方式ステレオリソグラフィ装置により、実施例１、（２）と同じ条件下で、光造形を行い、３つの真歯用の人工歯（１３．１ｍｍの高さ）を３５分間にわたり作製した。
（３）上記（２）で得られた人工歯から支持部材を除去し、エタノールで洗浄後、後露光デバイス（ＤＷＳ  ＳＲＬにより製造された、後露光デバイス「ＵＶ硬化ユニットＳ２」）を使って２０分間さらに後露光を行った後、表面を簡単に研削および研磨して、人工歯を作製し、この人工歯を仮歯として患者に使用した。
（４）上記（１）で得られた液体光硬化性樹脂組成物を使って、上記（２）で使用した規制液面方式ステレオリソグラフィ装置（ＤｉｇｉｔａｌＷａｘ  ０２９Ｄ）により、上記（２）の場合と同じ条件下で、ＩＳＯ５２７−２およびＩＳＯ１７８に準拠した引張特性および曲げ特性測定用のダンベルおよび試験バーを作製し、その後、株式会社島津製作所により製造された測定装置（ＡｕｔｏＧｒａｐｈ  ＡＧ−ＸＰＩｕｓ）を使って、ＩＳＯ５２７−２およびＩＳＯ１７８に従って引張特性および曲げ特性を測定した。
【０１０８】
同じようにして、同様にＩＳＯ１８０に準拠して試験バーを作製した後、衝撃強度特性を、Ｇａｌｄａｂｉｎｉにより製造された測定装置（Ｉｍｐａｃｔ１５０）を使ってＩＳＯ１８０に従って測定した。高分子計器株式会社により製造されたＡＳＫＥＲ、Ｍｏｄｅｌ  Ｄを使って、表面硬さをショアＤ硬さとして測定した。結果を表１に示す。
【０１０９】
実施例４
（１）２０．０ｇの架橋性オリゴマーおよびメタクリル変性ポリロタキサンの混合物（アドバンスト・ソフトマテリアルズ株式会社により製造された「ＳｅＲＭ  Ｋｅｙ  Ｍｉｘｔｕｒｅ  ＳＭ１３１０Ｃ」）、８０．０ｇの、１モルの２，２，４−トリメチルヘキサメチレンジイソシアネートと２モルの２−ヒドロキシエチルメタクリレートとの反応により得られた、式「ＣＨ２＝Ｃ（ＣＨ３）−ＣＯ−Ｏ−ＣＨ２ＣＨ２−Ｏ−ＣＯ−ＮＨ−［ＣＨ２Ｃ（ＣＨ３）２ＣＨ２ＣＨ（ＣＨ３）ＣＨ２ＣＨ２］−ＮＨ−ＣＯ−Ｏ−ＣＨ２ＣＨ２−Ｏ−ＣＯ−（ＣＨ３）Ｃ＝ＣＨ２」で表されるウレタンジメタクリレート（新中村化学工業株式会社により製造された「Ｕ−２ＴＨ」）、２０ｇのトリエチレングリコールジメタクリレート（新中村化学工業株式会社により製造された「ＮＫ−３Ｇ」）および１．２ｇの２，４，６−トリメチルベンゾイルジフェニルホスフィンオキシド（ＢＡＳＦ  Ｃｏｒｐｏｒａｔｉｏｎにより製造された、「Ｉｒｇａｃｕｒｅ  ＴＰＯ」、感光性ラジカル重合開始剤）を混合し、続けて、撹拌し、液体光硬化性樹脂を調製し、その後、混合物を６０．０ｇのメタクリルシラン処理シリカ粉末（株式会社アドマテックスにより製造された、「アドマファインＳＯ−Ｃ１」、０．２５μｍの平均粒径）と混合して液体光硬化性樹脂組成物を調製した。Ｂ型粘度計（Ｂｒｏｏｋｆｉｅｌｄ  Ｅｎｇｉｎｅｅｒｉｎｇ  Ｌａｂｏｒａｔｏｒｉｅｓ，Ｉｎｃ．により製造された「ＤＶ−Ｅ」）を使って、上記で得られた光硬化性樹脂組成物の粘度を２５℃で測定した。結果は、７，６２０ｍＰａ・ｓであった。
（２）上記（１）で得られた液体光硬化性樹脂組成物を使って、実施例１、（２）で使用した、同じ規制液面方式ステレオリソグラフィ装置により、実施例１、（２）と同じ条件下で、光造形を行い、３つの本歯用の人工歯（１３．１ｍｍの高さ）を３５分間にわたり作製した。
（３）上記（２）で得られた人工歯から支持部材を除去し、エタノールで洗浄後、後露光デバイス（ＤＷＳ  ＳＲＬにより製造された、後露光デバイス「ＵＶ硬化ユニットＳ２」）を使って２０分間さらに後露光を行った後、表面を簡単に研削および研磨して、人工歯を作製し、この人工歯を仮歯として患者に使用した。
（４）上記（１）で得られた液体光硬化性樹脂組成物を使って、上記（２）で使用した規制液面方式ステレオリソグラフィ装置（ＤｉｇｉｔａｌＷａｘ  ０２９Ｄ）により、上記（２）の場合と同じ条件下で、ＩＳＯ５２７−２およびＩＳＯ１７８に準拠した引張特性および曲げ特性測定用のダンベルおよび試験バーを作製し、その後、株式会社島津製作所により製造された測定装置（ＡｕｔｏＧｒａｐｈ  ＡＧ−ＸＰＩｕｓ）を使って、ＩＳＯ５２７−２およびＩＳＯ１７８に従って引張特性および曲げ特性を測定した。
【０１１０】
同じようにして、同様にＩＳＯ１８０に準拠して試験バーを作製した後、衝撃強度特性を、Ｇａｌｄａｂｉｎｉにより製造された測定装置（Ｉｍｐａｃｔ１５０）を使ってＩＳＯ１８０に従って測定した。高分子計器株式会社により製造されたＡＳＫＥＲ、Ｍｏｄｅｌ  Ｄを使って、表面硬さをショアＤ硬さとして測定した。結果を表１に示す。
【０１１１】
比較例１
（１）８０．０ｇの、１モルの２，２，４−トリメチルヘキサメチレンジイソシアネートと２モルの２−ヒドロキシエチルメタクリレートとの反応により得られた、式「ＣＨ２＝Ｃ（ＣＨ３）−ＣＯ−Ｏ−ＣＨ２ＣＨ２−Ｏ−ＣＯ−ＮＨ−［ＣＨ２Ｃ（ＣＨ３）２ＣＨ２ＣＨ（ＣＨ３）ＣＨ２ＣＨ２］−ＮＨ−ＣＯ−Ｏ−ＣＨ２ＣＨ２−Ｏ−ＣＯ−（ＣＨ３）Ｃ＝ＣＨ２」で表されるウレタンジメタクリレート（新中村化学工業株式会社により製造された「Ｕ−２ＴＨ」）、２０ｇのトリエチレングリコールジメタクリレート（新中村化学工業株式会社により製造された「ＮＫ−３Ｇ」）および１．０ｇの２，４，６−トリメチルベンゾイルジフェニルホスフィンオキシド（ＢＡＳＦ  Ｃｏｒｐｏｒａｔｉｏｎにより製造された、「Ｉｒｇａｃｕｒｅ  ＴＰＯ」、感光性ラジカル重合開始剤）を混合し、続けて、撹拌し、液体光硬化性樹脂組成物を調製した。Ｂ型粘度計（Ｂｒｏｏｋｆｉｅｌｄ  Ｅｎｇｉｎｅｅｒｉｎｇ  Ｌａｂｏｒａｔｏｒｉｅｓ，Ｉｎｃ．により製造された「ＤＶ−Ｅ」）を使って、上記で得られた光硬化性樹脂組成物の粘度を２５℃で測定した。結果は、７５０ｍＰａ・ｓであった。
（２）上記（１）で得られた液体光硬化性樹脂組成物を使って、実施例１、（２）および（３）と同様にして３次元物体を作製し、その後、実施例１、（２）および（３）と同様にして種々の物理的性質を測定し、表１に示す結果を得た。
【０１１２】
比較例２
（１）８０．０ｇの、１モルの２，２，４−トリメチルヘキサメチレンジイソシアネートと２モルの２−ヒドロキシエチルメタクリレートとの反応により得られた、式「ＣＨ２＝Ｃ（ＣＨ３）−ＣＯ−Ｏ−ＣＨ２ＣＨ２−Ｏ−ＣＯ−ＮＨ−［ＣＨ２Ｃ（ＣＨ３）２ＣＨ２ＣＨ（ＣＨ３）ＣＨ２ＣＨ２］−ＮＨ−ＣＯ−Ｏ−ＣＨ２ＣＨ２−Ｏ−ＣＯ−（ＣＨ３）Ｃ＝ＣＨ２」で表されるウレタンジメタクリレート（新中村化学工業株式会社により製造された「Ｕ−２ＴＨ」）、２０ｇのトリエチレングリコールジメタクリレート（新中村化学工業株式会社により製造された「ＮＫ−３Ｇ」）および１．０ｇの２，４，６−トリメチルベンゾイルジフェニルホスフィンオキシド（ＢＡＳＦ  Ｃｏｒｐｏｒａｔｉｏｎにより製造された、「Ｉｒｇａｃｕｒｅ  ＴＰＯ」、感光性ラジカル重合開始剤）を混合し、続けて、撹拌し、液体光硬化性樹脂を調製し、その後、混合物を６０．０ｇのメタクリルシラン処理シリカ粉末（株式会社アドマテックスにより製造された、「アドマファインＳＯ−Ｃ１」、０．２５μｍの平均粒径）と混合して液体光硬化性樹脂組成物を調製した。Ｂ型粘度計（Ｂｒｏｏｋｆｉｅｌｄ  Ｅｎｇｉｎｅｅｒｉｎｇ  Ｌａｂｏｒａｔｏｒｉｅｓ，Ｉｎｃ．により製造された「ＤＶ−Ｅ」）を使って、上記で得られた光硬化性樹脂組成物の粘度を２５℃で測定した。結果は、１，３６０ｍＰａ・ｓであった。 
（２）上記（１）で得られた液体光硬化性樹脂組成物を使って、実施例１、（２）および（３）と同様にして３次元物体を作製し、その後、実施例１、（２）および（３）と同様にして種々の物理学的性質を測定し、下表１に示す結果を得た。
【０１１３】
【表１】
0006423960.tif 000004
【０１１４】
表１の結果により示されるように、実施例１〜４で得られた造形物は、それらの十分な表面硬さ、引張強度、引張弾性率、曲げ弾性率および曲げ強度、ならびにそれらの高靱性を有するため、人工歯またはプロトタイプとして効果的に使用可能である。
【０１１５】
歯科用光硬化性樹脂組成物の上面から、これまで広く用いられてきた光造形法に従って光を照射して人工歯を作製すると、短い光造形時間で実用的な人工歯を作製することができない。
【０１１６】
本発明は広範な工業的適用性を有する。３次元物体を製造し、本発明による樹脂組成物を使用するための本発明の方法に従えば、審美性、硬さ、強度、機能性、フィット性などに優れた３次元物体、例えば、人工歯を、特別な技能を必要とせずに、短時間で、容易に、かつ円滑に製造することが可能となる。
【０１１７】
実施時には、この方法、光硬化性樹脂組成物および発明の主題である立体物品は、さらなる改変を受けることができ、本明細書に記載されていない変形実施形態を得ることができる。 前記修正または変形は、以下に示す特許請求の範囲に含まれる限り、本特許によって保護されているとみなされなければならない。